FR 2641104 A1 19900629 FR 8917185 A 19891226 La présente invention concerne des fibres ferromagnétiques pour utilisation dans la surveillance électronique d'articles et leur procédé de fabrication. La prise non autorisée d'articles dans les rayons d'un magasin de détail a constitué depuis longtemps un réel problème, et on a fait des tentatives diverses pour régler ce problème qu'on appelle généralement "vol & l'étalage". Un certain Picard a conçu un système électronique de surveillance des articles du type électromagnétique comme cela est décrit dans sa demande de brevet français n 763 681 publiée en 1934. Le système de Picard comporte un émetteur, un récepteur et un marqueur ferromagnétique. On a essayé de réduire les dimensions et le coût des marqueurs pour la surveillance des articles, par exemple dans le brevet des Etats-Unis d'Américue n 4 568 921 au nom de Pokalsky. Selon la divulgation du brevet de Pokalsky, l'élément du marqueur sous forme de fil étiré a un diamètre d'environ 127 micromètres, et des zius importants, l'élément lui-même a environ 76,2 millimètres de long.Le brevet "reissue" des Etats-Unis d'Amérique n 32 427 au nom de Gregcr délivré le 26 mai 1987 concerne un élément de marqueur qui est une bande allongée, ductile, en ma:eriau ferromagnétique amorphe qui conserve son identité du signal après avoir été soumis à une flexion. Selon la présente invention, onr. propose un procédé pour la formulation de fibres ferromagnétiques destinées à être utilisées dans des marqueurs. On entend par "marqueur" un objet qui peut être détecté par un système de détection après que le marqueur ait été placé dans un champ magnétique ayant des caractéristiques appropriées. La présente invention comporte une fibre, ou des fibres électromagnétiques supportées selon toute manière appropriée. Les fibres peuvent être détectées dans une zone d'interrogation, fibres ayant une longueur inférieure à 15 mm. On a constaté que l'un des paramètres les plus importants des fibres ferromagnétiques est le rapport d'aspect. Des fibres d'un diamètre d'environ 100 micromètres ou moins se sont avérées convenables pour produire un 2 2641104 marqueur, tel qu'une étiquette, d'une longueur d'environ 15 mm ou moins. On remarquera que la longueur peut être plus grande, le cas échéant. Un autre paramètre important est le procédé seon lequel on fabrique la fibre ferromagnétique. On u%_lise des techniques de solidification rapide dans lesquelles les fibres sont coulées directement pour obtenir leurs dimensions physiques finales et dans lesquelles aucun traitement mécanique ou thermique ultérieur n'est nécessaire pour la mise en pratique de la présente invention. Les fibres obtenues par les techniques de solidification rapide se trouvent dans un état de soumission à des contraintes et avez une orientation mciéculaire qui est favorable en ce qui concerne leurs propriétés magnétiques à la sortie du coulage. Un objet de la présente invention est un marqueur perfectionné pour un système électronique de surveillance d'articles comportant un élément de marqueur ferromagnétique sensiblement plus court que les marqueurs de la technique antérieure et d'un faible coût, tout en fournissant une réponse électromagnétique effective dans le système. La presente invention a pour autre objet un marqueur électromacrgnétique perfectionné pour emploi dans un système électronique de surveillance d'articles dans lequel l'élément de marqueur est une fibre soit cristalline soit amorphe obtenue par des techniques de solidification rapide. La présente invention a aussi pour objet un procédé perfectionné de fabrication d'un marqueur électromagnétique pour emploi dans un système électronique de surveillance d'articles, dans lequel un élément de marqueur est obtenu par des techniques de solidification rapide. La présente invention a encore pour objet un marqueur perfectionné pour emploi dans un système electronique de surveillance, dans lequel un ou plusieurs éléments de marqueur ferromagnétiques sont montés dans une orientation aléatoire sur un support approprié, par exemple, 3 2641104 sur un support d'enregistrement tel qu'un ticket, une fiche ou une étiquette. La présente invention a pour autre objet un marqueur perfectionné pour emploi dans un système électronique de surveillance d'articles, dans lequel on utilise un matériau ferromagnétique cristallin tel qu'un permalloy, et dans lequel l'élément de marqueur est suffisamment ductile pour être manipulé sans perdre l'identité de son signal. La présente invention a encore pour objet un marqueur perfectionné pour système électronique de surveillance d'articles, dans lequel un élément de marqueur comprend une fibre tissée pour donner une étoffe. La présente invention a pour autre objet un marqueur perfectionné pour emploi dans un *système électronique de surveillance d'articles, dans lequel un élément marqueur est directement incorporé dans du papier. La présente invention a aussi pour autre objet un procédé perfectionné de fabrication d'un marqueur pour emploi dans un système électronique de surveillance d'articles, dans lequel un ou plusieurs éléments de marqueur scnt incorporés dans une bouillie de fabrication du papier qui est ensuite roulée sous forme de papier, le papier résultant pouvant être détecté par Le système. La présente invention a encore pour objet un marqueur perfectionné pour emploi dans un système électronique de surveillance d'articles, dans lequel le marqueur comporte un élément de marqueur ayant une forme et un allongement qui lui confèrent des propriétés ferromagnétiques favorables. La présente invention a aussi pour objet un marqueur perfectionné pour emploi dans un système électronique de surveillance d'articles, dans lequel le marqueur comporte un élément ayant une fibre magnétique d'une longueur ne dépassant pas 15 mm. La présente invention a pour autre objet un marqueur comportant au moins une feuille qui supporte une ou plusieurs fibres ferromagnétismes. 4 2641104 La présente invention a pour autre objet un élément de marqueur perfectionné, ferromagnétique, bon marché. La présente invention a encore pour objet de produire un élément de marqueur ferromagnétique dans un procédé de fabrication à une étape qui permet d'obtenir un produit prêt à l'utilisation. La présente invention a pour autre objet un matériau ferromagnétique utile dans la protection contre les champs magnétiques. La présente invention a aussi pour objet un marqueur perfectionné pour emploi dans un système électronique de surveillance d'articles, dans lequel le marqueur comporte un élément ferromagnétique ayant une section transversale inférieure à 16x10-3 r.m2. La présente invention a encore pour objet un marqueur perfecicr.né pour emploi dans un système électronique de surveillance d'articles, dans lequel l'élément du marqueur comporte une fibre ferromagnétique ayant une cote transversale maximum inférieure à 80 micromètres. La présente invention a pour autre objet un marqueur perfectionné pour emploi dans uh système électronique de surveillance d'articles, dans lequel l'élément du marqueur comporte une fibre ferromagnétique ayant un poids inférieur à 20 milligrammes. Un autre objet de la présente invention est un marqueur ferromagnétique pouvant être util-sé dans les étiqueteuses commerciales modernes. La présente invention sera bien comprise lors de la description suivante faite en liaison avec les dessins ci-joints dans lesquels: La figure 1 est une vue en coupe longitudinale d'un dispositif d'extraction de masse fondue pour la fabrication de fibres ferromagnétiques; La figure 2 est une vue en coupe, à grande écLelle, prise le long des lignes 2-2 de la figure 1 du périmètre du disque de filature représenté en figure 1; 2641104 La figure 3 est une vue en coupe prise le long des lignes 3-3 de la figure 1, représentant la section transversale d'une fibre fabriquée avec le dispositif de la figure 1; La figure 4 est une vue en plan d'un voile composite comportant des fibres fabriquées avec le dispositif de la figure 1; La figure 5 est une vue en coupe prise le long des lignes 5-5 de la figure 4, représentant une élévation de côté du voile composite; et La figure 6 est une vue en plan d'une variante de distribution des fibres à l'intérieur d'une étiquette. En liaison tout d'abord avec les figures 1 à 3, on a représenté dans son ensemble en 10 un dispositif comportant une roue tournante capable de produire une solidification rapide pour obtenir des fibres ferromagnétiques selon la présente invention. Ce qu'on représente et qu'on décrira est une technique d'extraction de masse fondue, mais on remarquera qu'cn peut employer d'autres techniques dans la pratique de l'invention,dont la filature par extrusion, l'entraînement d'une masse fondue et le procédé à gouttes pendantes. La condition importante est que le matériau ait l'une des formes qu'cn décrira et qu'il se solidifie rapidement. Le dispositif 10 comporte un disque 12, ou roue, qui est supporté par un arbre rotatif 13 et présente une section réduite 14 à son périmètre. La section réduite 14 présente un bord 16. Le disque 12 utilisé dans la réduction pour la mise en pratique de la présente invention a un diamètre de 152 mm et le bord 16 a un rayon de courbure d'environ 30 micromètres, mais une valeur de 5 à 50 micromètres serait acceptable. L'arbre 13 est entraîné à partir d'un moteur 17 par tout moyen convenable de façon que l'arbre, et le disque 12 monté sur lui, puissent être animés d'un mouvement de rotation. Un panier de coulée 18 en forme de coupe est disposé au-dessous du disque 12 et est destiné à recevoir une composition 20 d'alliage métallique. Des bobines à induction 22 sont disposées autour du panier de coulée 18 et 6 2641104 reliées à une alimentation 23. Lorsqu'une alimentation suffisante est appliquée aux bobines 22, la composition 20. d'alliage métallique que renferme le panier 18 fondra. Le disque 12 est animé d'un mouvement de rotation dans le sens indiqué par la flèche en figure 1 et lors de la rotation du disque à l'intérieur de la composition d'alliage à l'état fondu, on obtiendra une fibre 24. En option, en contact avec un flasque 14 se trouve un balai 26 en matériau tel qu'une étoffe de manière à maintenir la section 14 à l'état de propreté. En liaison maintenant avec les figures 4 et 5, les fibres 24 sont alignées les unes par rapport aux autres et situées entre des feuilles supérieure et inférieure 30, 32 respectivement, qui scnt réunies par un adhésif 34 de manière à former un marqueur qu'on représente sous la forme d'une étiquette 28. Les étiquettes 28 sont supportées par un voile 36 et peuvent être appliquées à la surface d'un article par emploi d'un étiqueteur comme cela est connu dans la technique. Tel qu'on il'utilise dans la présente divulgation, le terme "étiquette" s'entend pour incorporer également les tickets et les fiches. On peut se reporter au brevet des Etats-Unis d'Amérique n 4 207 131 pour obtenir des détails sur un vcile de surcpport qu'on décrit ici. De préférence, le marqueur 28 a une Longueur inférieure à 25 mm et a de préférence 15 mm de long. Avec une telle cote, le voile composite 36 peut être utilisé dans un étiqueteur commercial tel que le dispositif numéro 1110 qu'on peut se procurer auprès de la société Monarch Marking Systems Inc., Dayton, Ohio. Bien que le marqueur 28 soit représenté avec les feuilles supérieure et inférieure 30, 32, on remarquera que les fibres 24 peuvent adhérer à la feuille inférieure 32 seulement et qu'on peut éliminer par conséquent la feuille supérieure. L'alimentation 23 est mise en marche pour que les bobines à induction provoquent le chauffage de l'alliage métallique 20 au- dessus de son point de fusion, d'o la création d'un bain d'alliage métallique à l'état fondu. Comme on le remarquera, la section réduite 14 du disque 12 s'étend jusque dans le métal 20. Bien qu'on ait représenté le métal comme ayant l'aspect d'un dôme sur son dessus, celui-ci est légèrement exagéré afin de faire ressortir la section réduite 14 qui est reçue dans la masse fondue. En tout cas, une partie du diamètre du disque 12 s'étendra au- dessous des parties les plus en haut du panier de coulée pour venir en contact avec l'alliage métallique 20 après que celui-ci ait atteint sa température appropriée. En fonction de la température de l'alliage, un bras 19 sera abaissé de manière à placer la section réduite 14 à l'intérieur de l'alliage métallique et le moteur 17 sera mis en marche pour faire tourner le disque 12. Le disque 12 sera animé d'un mouvement de rotation dans le sens indiqué par la flèche en figure 1 et une fibre de métal ferromagnétique 24 sera formée. Cette fibre 24 peut être aussi longue qu'on le souhaite. On remarquera que le processus de solidification rapide décrit permettra d'obtenir une fibre qui est prête à l'emploi, c'est-à-dire qu'elle passe directement de il'état fondu à l'état solide pour utilisation imumédiate. Aucun traitement ultérieur n'est nécessaire pour obtenir les propriétés recherchées. Cela est en contradiction avec les matériaux ferromagnétiques de la technique antérieure tels que les fils et clinquants de permalloy dans lesquels un traitement mécanique et/ou thermique est indispensable pour obtenir les propriétés nécessaires. Dans le cadre de la présente invention, une fibre ferromagnétique est définie comme un article généralement allongé constitué soit d'un matériau ferromagnétique amorphe soit d'un matériau ferromagnétique cristallin, ayant un diamètre compris entre 3 et 80 micromètres, un rapport d'aspect, c'est-à-dire le rapport entre la longueur et le diamètre, d'au moins 150 et un temps de commutation magnétique aux points à mi-amplitude (tl/2) inférieur à 10 microsecondes, à une fréquence sinusoïdale d'attaque de 6kH et une amplitude de l'ordre d'un Oersted. La fibre obtenue par le dispositif précédent a une section transversale, qu'on représente en figure 3, ayant la forme 8 2641104 générale d'un rein. Une fibre particulière a la forme d'un rein et une cote de 30 à 80 micromètres dans une direction, et de 20 à 30 micromètres dans l'autre direction. Avec l'augmentation de la vitesse du disque 12, la fibre 24 prend une forme davantage ovale, par opposition à la forme d'un rein, et finalement une section transversale circulaire avec une rainure étroite si le diamètre des fibres est de 15 micromètres ou moins. On obtient les résultats les meilieurs avec une fibre 24 présentant une section transversale généralement circulaire. Dans les conditions optimum, la fibre 24 pourrait avoir une longueur indéfinie, mais on a constaté qoe certaines conditions ont un effet sur la longueur de la fibre. Les conditions provccuant la variation de la longueur de la fibre sont la vitesse de rotation du disque 12, les vibrations dans le dispcsitif et la forme et la conception du disque. On a découpé la fibre 24 en tronçons d'environ 19 mm et on les a placés sur une première couche 32 d'une étiquette. On a placé une seconde couche 30 sur la fibre 24, dans une position cadrée avec la première couche, et avec un adhésif entre elles afin de former une étiquette. On peut placer les fibres 24 dans une relation d'ali nement espacé, comme représenté en figure 4, l'écart entre fibres étant d'environ un mm, cu on peut les mettre en place à l'intérieur de l'eéit-ette de façon aléatcire comme cela est représenté en ficure 6. On a constaté que trois fibres ou plus qu'on place en alignement suffiraient pour que le marqueur puisse être détecté dans une zone d'interrogation; alors que lorsque les fibres sont placées de manière aléatoire, 5 fibres ou plus sont suffisantes. En mettant les fibres 24 de façon aléactoire, le chevauchement des fibres est unique dans le champ. Dans la technique antérieure, il fallait que les marqueurs comportent des éléments multiples en alignement et/ou à la suite les uns des autres. D'autres orientations sont possibles. Une ou plusieurs fibres bobinées, cambrées ou incurvées peuvent aussi apporter des réponses acceptables pour la détection. On a constaté que le 9 2641104 poids total minimum des fibres 24 pouvant être détectées est d'environ 0,2 milligramme. On a formulé un grand nombre de compositions pour la fabrication des fibres 24. On donne ci-après un tableau de certaines des compositions qu'on a étudiées, ainsi que la forme physique et les résultats de tests du dispositif. 2 6 4 1 1 0 4 COMPOSITION FORME tl/2 (1s) Fe70A1 25 Cr5 C 5 Fe70Al124 8Cr5CO 1P01t c 10 Fe69AlJ 26C 5 C 3 et 5 Fe672A125Cr3 C 7 et C 7 e6 Fe72A125Cr3 C 7 C Fe7 2A!2 8 Fe7Al25 C 5 N Cu Mc Fe C 2 72 114 o 1:l C 3 Ni _Cu Mc,. 2t-Fel, C 72 3 -, j.. Ni OU Mo Mr C 25 5 7.. 13 2 Ni 73Cu1..zoMaFel C lis Ni79 Fe 5Mo5Mn1l C 1, 79 15 5 Ni82Fe12CulMO3Mn2 c 2;5 Co70Fe4si16B10 A 2 4 Co69,6Fe4 1Moo0,9si17,5B7,75 A 2,8 Fe78Si9B13 A 5,2 Fe74Nb8si6B12 A 297 11l 2641104 tableau dans lequel C = cristallin A = amorphe tl/2 = mesure des impulsions en microsecondes. Dans la détermination des performances d'un marqueur ferromagnétique, le paramètre peut être le plus déterminant est le paramètre tl/2 qui est la mesure de la raideur de l'impulsion induite par un tel marqueur dans une zone d'interrogation. Plus spécialement, tl/2 représente en microsecondes le laps de temps entre les parties montante et descendante à la moitié de la valeur de pointe du signal induit. Une valeur de tl/2 = 10 microsecondes ou moins est considérée comme acceptable. Une valeur plus faible est souhaitable car cela indicue une pointe raide, plus facile à détecter et par conséquent un contenu en harmoniques élevés. Bien qu'on ait tenté dans le passé d'utiliser un matériau ferromagnétique cristallin, qu'on appelle généralement perma!loy, pour constituer un élément dans un marqueur, deux facteurs en empêchent l'emplci. Tout d'abord, dans les formes antérieures des éléments en permalloy, le paramètre tl/2 est trop élevé pour emploi pratique dans le champ de surveillance électronique d'articles (SEA). En second lieu, comme le permalloy est cristallin, la flexion avait tendance à modifier ses propriétés magnétiques. Avec la présente invention, on a constaté que ces caractéristiques néfastes sont suffisamment réduites pour permettre l'emploi du permalloy. Comme on l'a indiqué précédemment, de faibles quantités du matériau ferromagnétique sous forme fibreuse peuvent être détectées dans une zone d'interrogation. De plus, on peut dire que tous les matériaux ferromagnétiques utilisés comme élément de marqueur SEA sous forme d'un ruban sont utiles lorsqu'ils se présentent sous la forme d'une fibre. On se reportera au brevet des Etats- Unis d'Amérique n 32 427 pour trouver des exemples de telles compositions. En général, la fibre en matériau ferromagnétique peut répondre essentiellement à l'une des formule suivantes: 12 2641104 Fa Lb Oc, dans laquelle F est le fer L est au moins le silicium ou l'aluminium, 0 est au moins un des éléments suivants: chrome, molybdène, vanadium, cuivre, manganèse, et a est compris entre environ 60 et 90 % en atomes b est compris entre environ 10 et 50 % en atomes c est compris entre environ 0 et 10 % en atomes OU Na Fb Mc dans laquelle: N est le nickel, F est le fer, M est au moins l'un des éléments suivants: cuivre, molybdène, vanadium, chrome, manganèse ou d'autres éléments amagnétiques, e t a est ccmzr-s entre environ 60 et 84 % en atomes b est ccmrri-s entre environ 0 et 40 % en atomes c est comDris entre environ 0 et 50 % en atomes OU Ma Nb Xd Yc dans lauelle: M est au moins le fer ou le cobalt, N est le nickel, C est au mcins le chrome ou le molybdène, X est au moins le bore ou le phosphore, Y est le silicium, Z est le bore, et "a" est compris entre environ 35 et 85 % en atomes, "b" est compris entre environ 0 et 45 % en atomes, "c" est compris entre environ 0 et 7 % en atomes, "d" est compris entre environ 5 et 22 % en atomes, "e" est compris entre environ 0 et 15 % en atomes, "f" est compris entre environ 0 et 2 % en atomes, et la somme "d + e + f" est comprise entre environ 15 et 25 % en atomes. On remarquera qu'on peut généralement fabriquer ces fibres qui sont amorphes dans l'ambiance, alors que celles constituées de compositions cristallines doivent être formées sous vide ou en atmosphère inerte, par exemple en atmosphère d'argon. On a constaté que tous les dispositifs faisant ressortir le changement rapide du flux magnétique provoqué par la variation de l'aimantation d'un matériau magnétique doux seront améliorés en utilisant le matériau sous la forme de fibres. Bien qu'on ne connaisse pas avec précision les raisons pour lesquelles une fibre électromagnétique fabriquée par refroidissement rapide donne des performances supérieures dans le champ SEA, on a effectué des caIculs qui montrent qu'un matériau électromagnétique de forme cylindrique est supérieur au même matériau sous forme de ruban. Comparaison d'un signa: provenant d'une bande et d'une fibre: B = 0,6 Tesla Aimant-aticn de saturation du matériau = lolOO. OCC Permeabilité magnétique du matériau W = 2 p 6COO sec-1 Fr-équence du champ appliqué Hm = 1,5 oersted Champ appliqué G 03 m Facteur de couplage à la bobine -0,3 m exploratrice Dimensions pour une fibre (F) et une bande (S) longueur (ln) = 20 mm largeur (w) = 0,8 mm diamètre (d) = 25 um épaisseur (t) = 25 um N = 10 Nombre de spires de la bobine exploratrice nf = 1 Nombre de fibres Perméabilité magnétique effective pour une fibre 1DF par rapport à une bande 1 DS en tenant compte de l'effet de démagnétisation. 14 2641104 3 3 2 2 1 4p i 1 (ln,d) = 3 2- 1 (ln,w,t) = DF d DS 14>25 t w 3 3 u (ln,d) = 67,31 x 10 1 (ln,w,t) = 3,279 x 10 DF DS Comme cela est représenté, la perméabilité magnétique effective pour une fibre ferromagnétique est sensiblement supérieure à celle d'un ruban. Volume du matériau magnétique d V (d,.) = p - 1 V (ln,w,t,)= w t 1 F 4 S Rapport du champ appliqué au champ critique pour la fibre (BF) et la bande (BS): ; H 1 H BF (!n,d)= BS(in,w,t): B 1I - -, 1 S. i (lrn,d) S 1 1 (ln,w,t) 0O DF 0 DS - Diminution ou amcr-issement du signai entre un harmonique et le suivant: 2 2 g-= BF(ln,d) - ln AIn1n - BS(ln,w,t) - AF(ln,d) - AS(In,w,t) BF(ln,d) BS(ln,w,t) AF(ln,d) = 0;821 AS(ln,w,T) - 0; 191 92641104 Signal au neuvième harmonique pour une fibre (SF) et une fibre (SS) 4 9 SF(ln,d) = - B w V (ln, d) AF(ln,d) nf N G p S S SS (ln,w,t) = 4 Bs w V (ln,w,t). AS (ln,w,t)9 Nf NG p -6 -8 SF(ln,d) = 3,674 x 10 volt SS(ln,w,t) = 2,783 x 10 volt SF(ln,d) SS__1- wt = 132,017 Rapport des signaux SS.(ln,w,t) V (ln,d) F = 0, 025 Rapport des volumes des V (!n,w,t) matériaux: Comme or. peut le voir d'après les calculs précédents, le signal produit par une fibre est 132 fois supérieur à un signal développé par une bande de longueur égale, 20 mm. On- admet que d'autres dimens-ions de la bande peuvent être modifiées pour en changer la réponse, mais le rapport choisi pour les dimensions concernait des dimensions considérées cormme tvypiques. Bien qu'cn ait décrit la fibre nouvelle de la présente invention comme pouvant être utilisée dans des étiquettes, on remarquera qu'on peut envisager d'autres emplois pour des fibres de cette nature. Si elles sont réalisées de façon suffisamment petites, on peut tisser les fibres pour constituer une partie d'un papier à partir duquel on peut réaliser des documents. De cette façon, on aura un article présentant des possibilités de détection non évidentes. Une autre utilisation dans laquelle on pourrait appliquer ces fibres concerne la mise en place et l'identification de structures, telles que des câbles placés au-dessous du sol ou autres structures inaccessibles. Les fils pourraient faire partie du câble qu'on pose au-dessous du sol et au moyen d'une détection appropriée, on pourrait 16 2641104 mettre en place les câbles bien qu'ils ne soient pas exposés. Un autre emploi concernerait le blindage. Par exemple, dans le blindage des câbles électriques pour les protéger contre un champ magnétique, une gaine des câbles incorporant des fibres ferromagnétiques aurait tendance à isoler les câbles du champ. Dans encore un autre emploi envisagé, on peut ajouter les fibres électromagnétiques à une bouillie de papier à partir de laquelle on pourrait fabriquer un papier renfermant des fibres. De tels papiers seraient détectables et auraient une grande utilité dans le cas o il est nécessaire d'avoir une sécurité, par exemple dans la fabrication du papier monnaie. La présente invention n'est pas limitée aux exemples de réalisation qui viennent d'être décrits, elle est au contra:re susceptible de modifications -et de variantes qui apparaîtront à l'hcmme de l'art. 17 2641104 REVENDICATIONS 1 - Marqueur (28) pour emploi dans un dispositif électronique de surveillance d'articles, caractérisé en ce qu'il comprend une fibre ferromagnétique (24) obtenue par solidification rapide d'un alliage ferromagnétique à l'état fondu (20), et un support (36) pour la fibre ferromagnétique. 2 - Marqueur pour emploi dans un dispositif électronique de surveillance d'articles, caractérisé en ce qu'il comprend: un élément ferromagnétique, cristallin, flexible, ductile pour produire une réponse pouvant être détectée, l'élément (24) étant fabriqué par solidification rapide d'un bain d'un alliage ferromagnétique à l'état fondu (20), et un support (36) pour ledit élément. 3 - Marqueur selon la revendication 2, caractérisé en ce que le support comprend une étiquette auto-collante. 4 - Marqueur selon la revendication 2, caractérisé en ce qie le support comprend une fiche. 5 - Marqueur selon la revendication 2, caractérisé en ce que le support comprend une étoffe. 6 - Marqueur selon la revendication 2, caractérisé en ce qu'il comprend du papier dans lequel la fibre est incorporee. - - Marqueur selon la revendication 2, caractérisé en ce que l'alliage est cristallin à son état solide. 8 - Marqueur selon la revendication 2, caractérisé en ce que l'alliage est amorphe à son état solide. 9 - Marqueur (28) pour emploi dans un dispositif électronique de surveillance d'articles, caractérisé en ce qu'il comprend: un élément pour produire une réponse pouvant être détectée, comportant une fibre ferromagnétique (24) constituée d'un alliage à l'état fondu, et un support (36) pour l'élément. - Marqueur selon la revendication 9, caractérisé en ce que la fibre ferromagnétique (24) est 8 22641104 fabriquée à partir de l'alliage à l'état fondu (20) en faisant appel à des techniques de solidification rapides. Il - Marqueur pour emploi dans un dispositif électronique de surveillance d'articles, caractérisé en ce qu'il comprend: une fibre ferromagnétique (24) solidifiée rapidement, ayant une longueur inférieure à 15 mm et une section en coupe inférieure à 6x10-3 millimètres carrés. 12 - Marqueur selon la revendication 11, caractérisé en ce que l'élément a une valeur tl/2 inférieure à 10 microsecondes. 13 - Marqueur pour emploi dans un dispositif électronique de surveillance d'articles, caractérisé en ce qu'il comprend: un élément ferromagnétique solidifié rapidement pour produire une réponse pouvant être détectée, et un support pour l'élément. 14 - Marqueur pour emploi dans un dispositif électronique de surveillance d'articles, caractérisé en ce qu'il comprend: un support, et un élément ferromagnétique pour produire une réponse pouvant être détectée, l'élément étant orienté au hasard sur le support et par rapport à celui- ci. Marqueur pour emploi dans un dispositif électronique de surveillance d'a-rticles, caractérisé en ce qu'il comprend: un support, une multitude d'éléments ferromacnetiqaues sur le support afin de produire une réponse pouvant être détectée, et en ce que les éléments sont orientés de man-ère aléatoire les uns par rapport aux autres. 16 - Voile composite de marqueurs pour emploi dans un dispositif électronique de surveillance d'articles, caractérisé en ce qu'il comprend: un voile (36) d'étiquettes, et un élément ferromagnétique de marqueur afin de produire une réponse pouvant être détectée, supporté par chacune des étiquettes, chacun des éléments étant orienté de façon aléatoire sur l'étiquette et par rapport à celle-ci. 17 - Vcile de marqueurs pour emploi dans un dispositif électronique de surveillance d'articles, caractérisé en ce qu'il comprend: un voile d'étiquettes et 19 2641104 une multitude d'éléments ferromagnétiques de marqueur supportés par chacune des étiquettes pour produire une réponse pouvant être détectée, les éléments étant orientés de façon aléatoire sur chaque étiquette. 18 - Procédé de fabrication d'un marqueur (28) pour emploi dans un dispositif électronique de surveillance d'articles, caractérisé en ce qu'il comprend les étapes consistant à: solidifier rapidement une fibre ferromagnétique (24) à partir d'un bain d'un alliage à l'état fondu (20), et incorporer la fibre résultante dans un support (36). 19 - Procédé selon la revendication 18, caractérisé en ce que l'étape d'incorporation comporte l'étape consistant à incorporer la fibre dans une étoffe. 20 - Procédé selon la revendication 18, caractérisé en ce que l'étape d'incorporation -comprend l'étape consistant à ajouter des fibres dans une bouillie de fabrication du papier, et à transformer la bouillie en papier. 21 - Procédé selon la revendication 18, caractérisé en ce qu'il comprend en outre l'étape consistant à couper la fibre en une multitude de tronçons de fibre, et en ce que l'étame d'incorpcration comprend l'étape consistant à monter les tronçons de fibre sur une multitude d'éléments de support. 22 - Procédé selon la revendication 21, caractérisé en ce que l'étape de coupe comprend l'étape consistant à couper la fibre en une multitude de tronçons, chacun ayant une longueur prédéterminée. 23 - Procédé de fabrication d'un voile (36) de marqueurs pour emploi dans un dispositif électronique de surveillance d'articles, caractérisé en ce qu'il comprend les étapes consistant à: fournir un voile de matériau, à orienter de façon aléatoire des éléments ferromagnétiques de marqueur sur le voile, et en ce que le matériau est divisé en étiquettes, chacune ayant au moins un élément de marqueur. 2641104 24 - Marqueur pour emploi dans un dispositif électronique de surveillance d'articles, caractérisé en ce qu'il comprend: un support, un élément pour produire une réponse pouvant être détectée, maintenu par le support, l'élément comportant une fibre ferromagnétique et ayant une longueur inférieure à 15 millimètres. - Marqueur selon la revendication 24, caractérisé en ce que l'élément a un rapport d'aspect d'au moins 150. 26 - Marqueur pour produire une réponse pouvant être détectée dans un dispositif électronique de surveillance d'articles, caractérisé en ce qu'il comprend: un élément de support, une fibre ferromagnécique maintenue par l'élément de support, la fibre ayant une section transversale inférieure à 6x0O-3 millimètres carrés. 27 - Marqueur pour produire une réponse pouvant être détectée dans un dispositif électronique de surveillance d'articles, caractérisé en ce qu'il comprend: un élément de support, une fibre ferromagnétique maintenue par l'élément de support, la fibre ayant une cote transversale maximum de 80 micromètres. 28 - Marqueur ferromagnétique pour emploi dans un dispocsitif de surveillance d'articles, caractérisé en ce qu'il comprend: - une fibre ferromagnétique (24) ayant un rapport d'aspect supérieur à 150, - la fibre ferromagnétique étant placée entre deux feuilles (30, 32) de diélectrique, et les feuilles étant réunies de manière à maintenir entre elles les fibres ferromagnétiques pour former un marqueur. 29 - Marqueur ferromagnétique selon la revendication 28, caractérisé en ce que la fibre ferromagnétique est un métal amorphe. 30 - Marqueur ferromagnétique selon la revendication 28, caractérisé en ce que la fibre ferromagnétique est un métal cristallin. 21 2264104 31 - Marqueur ferromagnétique selon la revendication 28, caractérisé en ce qu'il a une longueur inférieure à 25 mm. 32 - Fibre ferromagnétique, caractérisée en ce qu'elle a un diamètre nominal inférieur à 80 micromètres et une valeur tl/2 inférieure à 10 microsecondes dans une fréquence d'attaque de 6kHz et une amplitude de l'ordre de un Oersted. 33 - Fibre selon la revendication 32, caractérisée en ce qu'elle a un rapport d'aspect supérieur à 150. 34 - Fibre selon la revendication 32, caractérisée en ce que la fibre ferromagnétique est amorphe. - Fibre selon la revendication 32, caractérisée en ce que la fibre ferromagnétique. est cristalline. 36 - Fibre selon la revendication 32, caractérisée en ce qu'elle a une section transversale en forme de rein. 37 - Fibre selon la revendication 32, caractérisée en ce qu'elle a une section transversale généralement circulaire. 38 - Fibre selon la revendication 32, caractérisée en ce que le matériau ferromagnétique est un alliage cristallin à base de fer, répondant essentiellement à la formule: Fa Lb Oc dans laquelle: F est le fer, L est au moins le silicium ou l'aluminium, et O est au moins l'un des éléments suivants: chrome, molybdène, vanadium, cuivre, manganèse; et a est compris entre environ 60 et 90 % en atomes b est compris entre environ 10 et 50 % en atomes c est compris entre environ O et 10 % en atomes. 39 - Fibre selon la revendication 32, caractérisée en ce que le matériau ferromagnétique comprend 22 2641104 un alliage cristallin répondant essentiellement à la formule suivante: Na Fb Mc, dans laquelle: N est le nickel, F est le fer, et M est au moins l'un des éléments suivants cuivre, molybdène, vanadium, chrome ou manganèse; et a est compris entre environ '60 et 84 % en atomes, b est compris entre environ 0 et 40 % en atomes, et c est compris entre environ 0 et 50 % en atomes. - Fibre selon la revendication 32, caractérisée en ce que le matériau ferromagnétique comprend un alliage répondant essentiellement à la formule suivante Ma Nb Cc XdYeZf, dans laquelle Mest au moins le fer ou le cobalt, ou une combinaison des deux, Nest le nickel, 0 est au moins le chrome ou le molybdène, X est au moins le bore ou le phosphore, Y est le silicium, Zest le carbone et a est comoris entre environ 35. et 85 % en atomes, b est compris entre environ 0 et 45 % en atomes, cest compris entre environ 0 et 2,5 % en atomes, dest compris entre environ 12 et 20,3 % en atomes, e est compris entre environ 0 et 13 % en atomes, f est compris entre environ 0 et 2 % en atomes, et la somme d + e + f est comprise entre environ 15 et 25 % en atomes.